(57)【特許請求の範囲】
【請求項１】
正極活物質を含む正極と、ＢＥＴ法による比表面積が０．３ｍ2/ｇ〜４ｍ2/ｇの範囲内で、粉末Ｘ線回折測定による面間隔ｄ００２が０．３３６５ｎｍ以下で、かつ粉末Ｘ線回折測定において回折角２θが４２．８°〜４４．０°と４５．５°〜４６．６°にピークが現れない黒鉛質材料を含む負極と、ビニレンカーボネート（ＶＣ）及び２，４−ジフルオロアニソール（ＤＦＡ）を含む非水電解質とを具備する非水電解質二次電池であって、
使用開始時の前記非水電解質中のＶＣの含有量が０．０１重量％以上０．６重量％以下であり、かつ正極活物質表面積１ｍ2当りのＤＦＡ量が１〜５０ｍｇの範囲であることを特徴とする非水電解質二次電池。
【請求項２】
前記非水電解質は、環内に少なくとも一つの二重結合を有するスルトン化合物を０．０１重量％以上１０重量％以下の量で含有することを特徴とする請求項１記載の非水電解質二次電池。
【発明の詳細な説明】
【技術分野】
【０００１】
本発明は、非水電解質二次電池に関するものである。
【背景技術】
【０００２】
近年、移動体通信機、ノートブック型パソコン、パームトップ型パソコン、一体型ビデオカメラ、ポータブルＣＤ（ＭＤ）プレーヤー、コードレス電話等の電子機器の小形化、軽量化を図る上で、これらの電子機器の電源として、特に小型で大容量の電池が求められている。
【０００３】
これら電子機器の電源として普及している電池としては、アルカリマンガン電池のような一次電池や、ニッケルカドミウム電池、鉛蓄電池等の二次電池が挙げられる。その中でも、正極にリチウム複合酸化物を用い、負極にリチウムイオンを吸蔵・放出できる炭素質材料を用いた非水電解質二次電池が、小型軽量で単電池電圧が高く、高エネルギー密度を得られることから注目されている。
【０００４】
特許文献１（特開２００１−１６７７９７号公開公報）には、ビニレンカーボネート（ＶＣ）をゲル状電解質の非水電解液に対して０．０５重量％以上、５重量％以下の範囲で含有させることにより、ガス発生による膨れを抑制することが記載されている。また、特許文献１には、ＶＣを０．５重量％添加したサンプル１〜３の電池では、充電直前に対する初回充電直後の電池体積が１０３．９％であり、ＶＣを５．０重量％添加したサンプル１３〜１５の電池では、充電直前に対する初回充電直後の電池体積は１００．１％であることが記載され、ＶＣの添加量が多い方が電池膨れが小さくなることが示されている。
【０００５】
また、特許文献１の表１，２，５，６には、ジフルオロアニソール無添加のサンプル３２〜３４の電池のサイクル特性が、ジフルオロアニソールが１重量％添加されているサンプル１〜３の電池と同等であることが記載されており、ジフルオロアニソールの添加がサイクル特性に寄与していないことが示されている。同様な傾向がサンプル４〜６，３５〜３７にも示されている。
【特許文献１】特開２００１−１６７７９７号公報
【発明の開示】
【発明が解決しようとする課題】
【０００６】
本発明は、充電貯蔵時の膨れが小さく、かつ充放電サイクル寿命の長い非水電解質二次電池を提供することを目的とする。
【課題を解決するための手段】
【０００７】
本発明に係る非水電解質二次電池は、正極活物質を含む正極と、ＢＥＴ法による比表面積が０．３ｍ2/ｇ〜４ｍ2/ｇの範囲内で、粉末Ｘ線回折測定による面間隔ｄ００２が０．３３６５ｎｍ以下で、かつ粉末Ｘ線回折測定において回折角２θが４２．８°〜４４．０°と４５．５°〜４６．６°にピークが現れない黒鉛質材料を含む負極と、ビニレンカーボネート（ＶＣ）及び２，４−ジフルオロアニソール（ＤＦＡ）を含む非水電解質とを具備する非水電解質二次電池であって、
使用開始時の前記非水電解質中のＶＣの含有量が０．０１重量％以上０．６重量％以下であり、かつ正極活物質表面積１ｍ2当りのＤＦＡ量が１〜５０ｍｇの範囲であることを特徴とするものである。
【発明の効果】
【０００８】
以上詳述したように本発明によれば、充電貯蔵時の膨れが抑制され、かつ充放電サイクル寿命の長い非水電解質二次電池を提供することができる。
【発明を実施するための最良の形態】
【０００９】
以下、本発明に係る非水電解質二次電池の一実施形態について説明する。この非水電解質二次電池に含まれる正極、負極及び非水電解質について説明する。
【００１０】
１）非水電解質
この非水電解質は、非水溶媒と、前記非水溶媒に溶解される電解質とを含むものである。非水溶媒には、ビニレンカーボネート（ＶＣ）及び２，４−ジフルオロアニソール（ＤＦＡ）が含まれる。また、使用開始時の前記非水電解質中のＶＣの含有量が０．６重量％以下の範囲内であり、かつ正極活物質表面積１ｍ2当りのＤＦＡ量が１〜５０ｍｇの範囲である。
【００１１】
ここで、「使用開始時」とは、電池出荷後、ユーザが初めて充電もしくは放電するときを意味する。使用開始時、非水電解質中にＶＣが含まれていないと、負極と非水電解質との反応により充放電サイクル寿命が低下する。十分な充放電サイクル寿命を得るためには、使用開始時の非水電解質中のＶＣ含有量を０．０１重量％以上にすることが望ましい。使用開始時の非水電解質中のＶＣ含有量が０．６重量％を超えると、充電時に正極とＶＣが反応して多量のガスが発生するため、充電状態で貯蔵した際の電池膨れが大きくなる。また、この正極とＶＣとの反応は、正極劣化を招くため、充放電サイクル寿命が短くなる。使用開始時の非水電解質中のＶＣ含有量のさらに好ましい範囲は、０．０１〜０．４５重量％である。
【００１２】
正極活物質表面積１ｍ2当りのＤＦＡ量を前記範囲に限定するのは以下に説明する理由によるものである。正極活物質表面積１ｍ2当りのＤＦＡ量を１ｍｇ未満にすると、正極とＶＣの反応を抑えられないため、充電貯蔵時の電池膨れが大きくなり、そのうえ充放電サイクル寿命が低下する。一方、正極活物質表面積１ｍ2当りのＤＦＡ量が５０ｍｇを超えると、ＤＦＡの分解により生成した抵抗被膜により内部インピーダンスが上昇するため、充放電サイクル寿命が低下する。正極活物質表面積１ｍ2当りのＤＦＡ量のより好ましい範囲は、５〜４０ｍｇである。
【００１３】
非水溶媒には、ＶＣとＤＦＡ以外の他の溶媒を含有させることが好ましい。他の溶媒としては、例えば、エチレンカーボネート（ＥＣ）やプロピレンカーボネート（ＰＣ）のような環状カーボネート、鎖状カーボネート｛例えば、メチルエチルカーボネート（ＭＥＣ）、ジエチルカーボネート（ＤＥＣ）、ジメチルカーボネート（ＤＭＣ）｝、γ−ブチロラクトン（ＧＢＬ）、ビニルエチレンカーボネート（ＶＥＣ）、フェニルエチレンカーボネート（ｐｈＥＣ）、γ−バレロラクトン（ＶＬ）、プロピオン酸メチル（ＭＰ）、プロピオン酸エチル（ＥＰ）、２―メチルフラン（２Ｍｅ−Ｆ）、フラン（Ｆ）、チオフェン（ＴＩＯＰ）、カテコールカーボネート（ＣＡＴＣ）、エチレンサルファイト（ＥＳ）、１２−クラウン−４（Ｃｒｏｗｎ）、テトラエチレングリコールジメチルエーテル（Ｅｔｈｅｒ）等を挙げることができる。他の溶媒の種類は、１種類または２種類以上にすることができる。中でも、環状カーボネート及び鎖状カーボネートのうち少なくとも一方を非水溶媒に含有させることが望ましい。
【００１４】
非水溶媒には、環内に少なくとも一つの二重結合を有するスルトン化合物が含まれていることが望ましい。
【００１５】
ここで、環内に少なくとも１つの二重結合を有するスルトン化合物としては、下記化１に示す一般式で表わされるスルトン化合物Ａか、もしくはスルトン化合物Ａの少なくとも１つのＨが炭化水素基で置換されたスルトン化合物Ｂを用いることができる。なお、本願では、スルトン化合物Ａまたはスルトン化合物Ｂを単独で用いても、スルトン化合物Ａとスルトン化合物Ｂの双方を使用しても良い。
【化１】
0004690643.tif 000002
【００１６】
化１において、ＣmＨnは直鎖状の炭化水素基で、ｍとｎは、２ｍ＞ｎを満たす２以上の整数である。
【００１７】
環内に二重結合を有するスルトン化合物は、負極との還元反応の際に二重結合が開いて重合反応が起こり、ガス発生を伴うことなく負極表面に緻密な保護被膜を形成することができる。この際、ＶＣが存在していると、リチウムイオン透過性に優れる緻密な保護被膜を形成することができる。
【００１８】
スルトン化合物の中でも好ましいのは、スルトン化合物Ａのうちｍ＝３、ｎ＝４である化合物、即ち１，３−プロペンスルトン（ＰＲＳ）、または、ｍ＝４、ｎ＝６である化合物、即ち１，４−ブチレンスルトン（ＢＴＳ）である。これら化合物に由来する保護被膜は、黒鉛質材料中のＬｉ+と非水電解質との接触による副反応を抑制する効果が最も高いからである。スルトン化合物としては、１，３−プロペンスルトン（ＰＲＳ）あるいは１，４−ブチレンスルトン（ＢＴＳ）を単独で用いても、これらＰＲＳとＢＴＳを併用しても良い。
【００１９】
非水電解質中のスルトン化合物の含有量は、１０重量％以下にすることが望ましい。これは、スルトン化合物の比率が１０重量％を超えると、正極とスルトン化合物との反応により正極抵抗が上昇するため、長い充放電サイクル寿命を得られない恐れがある。正極とスルトン化合物との反応を十分に抑えるためには、スルトン化合物の割合は５重量％以下（さらに好ましくは４％体積以下）であることが望ましい。また、スルトン化合物による保護被膜形成の効果を十分に得るためには、スルトン化合物の比率を最低でも０．０１重量％確保することが望ましい。更に、スルトン化合物の比率が０．１重量％以上あれば、保護被膜による初充電時のガス発生を抑制するなどの保護機能を充分なものにすることができる。
【００２０】
非水溶媒に溶解される電解質としては、例えば、過塩素酸リチウム（ＬｉＣｌＯ4 ）、六フッ化リン酸リチウム（ＬｉＰＦ6 ）、四フッ化ホウ酸リチウム（ＬｉＢＦ4 ）、六フッ化砒素リチウム（ＬｉＡｓＦ6 ）、トリフルオロメタスルホン酸リチウム（ＬｉＣＦ3 ＳＯ3 ）、ビストリフルオロメチルスルホニルイミドリチウム［（ＬｉＮ（ＣＦ3 ＳＯ2 ）2 ］、ＬｉＮ（Ｃ2Ｆ5ＳＯ2）2などのリチウム塩を挙げることができる。使用する電解質の種類は、１種類または２種類以上にすることができる。中でも、ＬｉＰＦ6あるいはＬｉＢＦ4を含むものが好ましい。
【００２１】
前記電解質の前記非水溶媒に対する溶解量は、０．５〜２．５モル／Ｌとすることが望ましい。さらに好ましい範囲は、１〜２．５モル／Ｌである。
【００２２】
前記非水電解質には、セパレータとの濡れ性を良くするために、トリオクチルフォスフェート（ＴＯＰ）のような界面活性剤を含有させることが望ましい。界面活性剤の添加量は、３％以下が好ましく、さらには０．１〜１％の範囲内にすることが好ましい。
【００２３】
前記非水電解質には、実質的に液状またはゲル状の形態を有するものを使用することができる。
【００２４】
液状非水電解質の量は、電池単位容量１００ｍＡｈ当たり０．２〜０．６ｇにすることが好ましい。液状非水電解質量のより好ましい範囲は、０．２５〜０．５５ｇ／１００ｍＡｈである。
【００２５】
２）正極
この正極は、集電体と、集電体の片面もしくは両面に担持され、活物質を含む正極層とを含む。
【００２６】
前記正極層は、正極活物質、結着剤及び導電剤を含む。
【００２７】
前記正極活物質としては、種々の酸化物、例えば二酸化マンガン、リチウムマンガン複合酸化物、リチウム含有ニッケル酸化物、リチウム含有コバルト酸化物、リチウム含有ニッケルコバルト酸化物、リチウム含有鉄酸化物、リチウムを含むバナジウム酸化物や、二硫化チタン、二硫化モリブデンなどのカルコゲン化合物などを挙げることができる。中でも、リチウム含有コバルト酸化物（例えば、ＬｉＣｏＯ2 ）、リチウム含有ニッケルコバルト酸化物（例えば、ＬｉＮｉ0.8 Ｃｏ0.2 Ｏ2 ）、リチウムマンガン複合酸化物（例えば、ＬｉＭｎ2 Ｏ4 、ＬｉＭｎＯ2 ）を用いると、高電圧が得られるために好ましい。なお、正極活物質としては、１種類の酸化物を単独で使用しても、あるいは２種類以上の酸化物を混合して使用しても良い。
【００２８】
前記導電剤としては、例えばアセチレンブラック、カーボンブラック、黒鉛等を挙げることができる。
【００２９】
前記結着剤は、活物質を集電体に保持させ、かつ活物質同士をつなぐ機能を有する。前記結着剤としては、例えばポリテトラフルオロエチレン（ＰＴＦＥ）、ポリフッ化ビニリデン（ＰＶｄＦ）、ポリエーテルサルフォン、エチレン−プロピレン−ジエン共重合体（ＥＰＤＭ）、スチレン−ブタジエンゴム（ＳＢＲ）等を用いることができる。
【００３０】
前記正極活物質、導電剤および結着剤の配合割合は、正極活物質８０〜９５重量％、導電剤３〜２０重量％、結着剤２〜７重量％の範囲にすることが好ましい。
【００３１】
前記集電体としては、多孔質構造の導電性基板か、あるいは無孔の導電性基板を用いることができる。これら導電性基板は、例えば、アルミニウム、ステンレス、またはニッケルから形成することができる。
【００３２】
前記正極は、例えば、正極活物質に導電剤および結着剤を適当な溶媒に懸濁し、この懸濁物を集電体に塗布、乾燥してプレスを施すことにより作製される。
【００３３】
３）負極
前記負極は、集電体と、集電体の片面もしくは両面に担持される負極層とを含む。前記負極層は、リチウムイオンを吸蔵・放出する炭素質物及び結着剤を含む。
【００３４】
前記炭素質物は、ＢＥＴ法による比表面積が０．３ｍ2/ｇ〜４ｍ2/ｇの範囲内で、粉末Ｘ線回折測定による面間隔ｄ００２が０．３３６５ｎｍ以下で、かつ粉末Ｘ線回折測定において回折角２θが４２．８°〜４４．０°と４５．５°〜４６．６°にピークが現れない黒鉛質材料を含むことが望ましい。
【００３５】
ＢＥＴ法による比表面積を前記範囲に限定するのは、以下に説明する理由によるものである。比表面積を０．３ｍ2/ｇ未満にすると、負極表面の保護被膜形成に消費されるＶＣ量が少なく、使用開始時の非水電解質中に０．６重量％以上のＶＣが含まれている可能性がある。一方、比表面積が４ｍ2/ｇを超える黒鉛質材料は、表面活性が高いため、炭素質物中のＬｉ+と非水溶媒との反応を保護被膜で十分に抑制できず、放電容量もしくはサイクル寿命が低下する恐れがある。黒鉛質材料の比表面積のより好ましい範囲は、１〜４ｍ2/ｇである。
【００３６】
粉末Ｘ線回折測定による面間隔ｄ００２を０．３３６５ｎｍ以下に限定する理由を説明する。面間隔ｄ００２が０．３３６５ｎｍを超えると、炭素質物の非水溶媒に対する反応性が著しく低下するため、スルトン化合物による保護被膜形成反応が不十分となり、その分ＶＣが保護被膜形成に消費される量が増加し、使用開始時の非水電解質中にＶＣが残存しない可能性がある。粉末Ｘ線回折測定により得られる面間隔ｄ００２が０．３３６５ｎｍ以下である黒鉛質材料は、スルトン化合物の分解電位をＶＣの分解電位よりも先にすることができるため、少量のＶＣとスルトン化合物により負極表面に保護被膜を形成することができる。面間隔ｄ００２のさらに好ましい範囲は、０．３３６ｎｍ以下である。また、面間隔ｄ002は、完全な黒鉛結晶における（００２）面の面間隔ｄ002、すなわち０．３３５４ｎｍよりも大きくすることが好ましい。
【００３７】
黒鉛質材料は、ＣｕＫα線を用いるＸ線回折測定において、回折角２θが４２．８°〜４４．０°と４５．５°〜４６．６°にピークが検出されないことが望ましい。このような黒鉛質材料は、菱面体晶系構造を持たないため、スルトン化合物の分解をＶＣの分解より優先させることができ、少量のＶＣとスルトン化合物により負極表面に保護被膜を形成することができる。
【００３８】
黒鉛質材料は、下記（１）式及び（２）式を満足することが好ましい。
【００３９】
１≦Ｉ(101)／Ｉ(100)≦２．２      （１）
３．７≦Ｓ(101)／Ｓ(100)≦５      （２）
但し、Ｉ(101)はＸ線回折スペクトルの（１０１）面の回折ピークの強度で、Ｉ(100)はＸ線回折スペクトルの（１００）面の回折ピークの強度で、Ｓ(101)はＸ線回折スペクトルの（１０１）面の回折ピークの面積値で、Ｓ(100)はＸ線回折スペクトルの（１００）面の回折ピークの面積値である。
【００４０】
ピーク強度比（Ｉ(101)／Ｉ(100)）を１．５未満にするか、もしくはピーク面積比（Ｓ(101)／Ｓ(100)）が５を超えると、炭素の結晶構造の六角網面間の配列の規則性が損なわれ、面内方向のLiイオンの拡散が妨げられる恐れがある。一方、ピーク強度比（Ｉ(101)／Ｉ(100)）が２．２を超えるか、もしくはピーク面積比（Ｓ(101)／Ｓ(100)）を３．７未満にすると、六角網面の配列の規則性により、結晶子端部にＤＦＡ、ＶＣあるいはスルトン化合物に対して活性な構造が露出しやすくなる。
【００４１】
ピーク強度比（Ｉ(101)／Ｉ(100)）のより好ましい範囲は、１〜２．２である。一方、ピーク面積比（Ｓ(101)／Ｓ(100)）のより好ましい範囲は、３．８〜４．８である。
【００４２】
前記黒鉛質材料には、比表面積、面間隔ｄ002及びＸ線回折パターンが前述した条件を満足する人造黒鉛、天然黒鉛、熱分解気相炭素質物、樹脂焼成体またはメソフェーズピッチ焼成体などを用いることができる。また、この黒鉛質材料は、例えば、コークス、ピッチ、熱硬化性樹脂などに２８００〜３０００℃で熱処理を施すか、あるいは天然黒鉛にコークス、ピッチ、熱硬化性樹脂等を添加し、これらに熱処理を施すことにより得ることができる。
【００４３】
前記結着剤としては、例えば、ポリテトラフルオロエチレン（ＰＴＦＥ）、ポリフッ化ビニリデン（ＰＶｄＦ）、エチレン−プロピレン−ジエン共重合体（ＥＰＤＭ）、スチレン−ブタジエンゴム（ＳＢＲ）、カルボキシメチルセルロース（ＣＭＣ）等を用いることができる。
【００４４】
前記炭素質物及び前記結着剤の配合割合は、炭素質物９０〜９８重量％、結着剤２〜２０重量％の範囲であることが好ましい。
【００４５】
前記集電体としては、多孔質構造の導電性基板か、あるいは無孔の導電性基板を用いることができる。これら導電性基板は、例えば、銅、ステンレス、またはニッケルから形成することができる。
【００４６】
前記負極は、例えば、リチウムイオンを吸蔵・放出する炭素質物と結着剤とを溶媒の存在下で混練し、得られた懸濁物を集電体に塗布し、乾燥した後、所望の圧力で１回プレスもしくは２〜５回多段階プレスすることにより作製される。
【００４７】
本発明に係る非水電解質二次電池においては、正極と負極の間にセパレータを介在させた電極群を容器内に収納した構造を有することが望ましい。
【００４８】
この電極群は、例えば、（ｉ）正極及び負極をその間にセパレータを介在させて偏平形状または渦巻き状に捲回するか、（ii）正極及び負極をその間にセパレータを介在させて渦巻き状に捲回した後、径方向に圧縮するか、（iii）正極及び負極をその間にセパレータを介在させて１回以上折り曲げるか、あるいは（iv）正極と負極とをその間にセパレータを介在させながら積層する方法により作製される。
【００４９】
電極群には、プレスを施さなくても良いが、正極、負極及びセパレータの一体化強度を高めるためにプレスを施しても良い。また、プレス時に加熱を施すことも可能である。
【００５０】
このセパレータとしては、微多孔性の膜、織布、不織布、これらのうち同一材または異種材の積層物等を用いることができる。セパレータを形成する材料としては、ポリエチレン、ポリプロピレン、エチレン−プロピレン共重合ポリマー、エチレン−ブテン共重合ポリマー等を挙げることができる。セパレータの形成材料としては、前述した種類の中から選ばれる１種類または２種類以上を用いることができる。
【００５１】
前記セパレータの厚さは、３０μｍ以下にすることが好ましく、さらに好ましい範囲は２５μｍ以下である。また、厚さの下限値は５μｍにすることが好ましく、さらに好ましい下限値は８μｍである。
【００５２】
前記セパレータは、１２０℃、１時間での熱収縮率を２０％以下であることが好ましい。前記熱収縮率は、１５％以下にすることがより好ましい。
【００５３】
前記セパレータは、多孔度が３０〜６０％の範囲であることが好ましい。多孔度のより好ましい範囲は、３５〜５０％である。
【００５４】
前記セパレータは、空気透過率が６００秒／１００ｃｍ3 以下であることが好ましい。空気透過率は、１００ｃｍ3の空気がセパレータを透過するのに要した時間（秒）を意味する。空気透過率の上限値は５００秒／１００ｃｍ3 にすることがより好ましい。また、空気透過率の下限値は５０秒／１００ｃｍ3 にすることが好ましく、さらに好ましい下限値は８０秒／１００ｃｍ3 である。
【００５５】
セパレータの幅は、正極と負極の幅に比べて広くすることが望ましい。このような構成にすることにより、正極と負極がセパレータを介さずに直接接触するのを防ぐことができる。
【００５６】
また、容器の形状は、例えば、有底円筒形、有底矩形筒型、袋状、カップ状等にすることができる。
【００５７】
この容器は、例えば、樹脂層を含むシート、金属板、金属フィルム等から形成することができる。
【００５８】
前記シートに含まれる樹脂層は、例えば、ポリオレフィン、ポリアミド類から構成することができる。
【００５９】
前記金属板及び前記金属フィルムは、例えば、鉄、ステンレス、アルミニウムから形成することができる。
【００６０】
容器の厚さ（容器の壁の厚さ）は、０．３ｍｍ以下にすることが望ましい。これは、厚さが０．３ｍｍより厚いと、高い重量エネルギー密度及び体積エネルギー密度を得られ難くなるからである。容器の厚さの好ましい範囲は、０．２５ｍｍ以下で、更に好ましい範囲は０．１５ｍｍ以下で、最も好ましい範囲は０．１２ｍｍ以下である。また、厚さが０．０５ｍｍより薄いと、変形や破損し易くなることから、容器の厚さの下限値は０．０５ｍｍにすることが好ましい。
【００６１】
以上説明した本発明によれば、使用開始時の非水電解質中のＶＣの含有量が０．６重量％以下であり、かつ正極活物質表面積１ｍ2当りのＤＦＡ量が１〜５０ｍｇの範囲であるため、充電状態で貯蔵した際の電池膨れが少なく、かつ充放電サイクル寿命の長い非水電解質二次電池を実現することができる。
【００６２】
すなわち、ビニレンカーボネート（ＶＣ）を含む非水電解質は、負極表面に保護被膜を形成することができるため、負極と非水電解質との反応を抑制することができる。この非水電解質に環内に少なくとも一つの二重結合を有するスルトン化合物を添加することによって、保護被膜形成反応を初充電でほぼ完結させることができるため、負極と非水電解質との反応を充放電サイクル初期から抑制することが可能になる。また、保護被膜のリチウムイオン透過性を高くすることができる。但し、スルトン化合物による被膜形成反応は、ＶＣによる被膜形成反応に優先して生じるため、非水電解質中にＶＣが残留しやすくなる。特に、ＢＥＴ法による比表面積が０．３ｍ2/ｇ〜４ｍ2/ｇの範囲内で、粉末Ｘ線回折測定による面間隔ｄ００２が０．３３６５ｎｍ以下で、かつ粉末Ｘ線回折測定において回折角２θが４２．８°〜４４．０°と４５．５°〜４６．６°にピークが現れない黒鉛質材料を含む負極を用いると、少量のＶＣにより負極表面に保護機能の高いリチウムイオン透過性被膜を形成することができるため、非水電解質中にＶＣが残存しやすくなる。
【００６３】
使用開始時の非水電解質中のＶＣの含有量を０．６重量％以下にし、かつ正極活物質表面積１ｍ2当りの２，４−ジフルオロアニソール（ＤＦＡ）量を１〜５０ｍｇの範囲内にすることによって、使用開始時の二次電池の非水電解質中に残留したＶＣと正極との反応を抑制することができるため、充電時のガス発生を抑制することができると共に、正極表面に抵抗体が形成されるのを抑えることができる。その結果、充電状態で貯蔵した際の電池膨れを少なくすることができ、かつ充放電サイクル寿命を向上することができる。
【００６４】
また、ＢＥＴ法による比表面積が０．３ｍ2/ｇ〜４ｍ2/ｇの範囲内で、粉末Ｘ線回折測定による面間隔ｄ００２が０．３３６５ｎｍ以下で、かつ粉末Ｘ線回折測定において回折角２θが４２．８°〜４４．０°と４５．５°〜４６．６°にピークが現れない黒鉛質材料を含む負極は、非水電解質との反応を抑制することができるため、二次電池の充放電サイクル寿命をより向上することが可能になる。
【００６５】
本発明に係る非水電解質二次電池は、円筒形、角形、薄型等の様々な形態にすることができる。そのうちの薄型リチウムイオン二次電池と角形リチウムイオン二次電池を図１〜図３を参照して詳細に説明する。
【００６６】
まず、薄型リチウムイオン二次電池を図１，２を参照して説明する。
【００６７】
図１に示すように、長箱型のカップ状をなす容器本体１内には、電極群２が収納されている。電極群２は、正極３と、負極４と、正極３と負極４の間に配置されるセパレータ５を含む積層物が偏平形状に捲回された構造を有する。非水電解質は、電極群２に保持されている。容器本体１の縁の一部は幅広になっており、蓋板６として機能する。容器本体１と蓋板６は、それぞれ、ラミネートフィルムから構成される。このラミネートフィルムは、外部保護層７と、熱可塑性樹脂を含有する内部保護層８と、外部保護層７と内部保護層８の間に配置される金属層９とを含む。容器本体１には蓋体６が内部保護層８の熱可塑性樹脂を用いてヒートシールによって固定され、それにより容器内に電極群２が密封される。正極３には正極タブ１０が接続され、負極４には負極タブ１１が接続され、それぞれ容器の外部に引き出されて、正極端子及び負極端子の役割を果たす。
【００６８】
次いで、角形非水電解質二次電池について説明する。
【００６９】
図３に示すように、例えばアルミニウムのような金属製の有底矩形筒状容器１２内には、電極群１３が収納されている。電極群１３は、正極１４、セパレータ１５及び負極１６がこの順序で積層され、扁平状に捲回されたものである。中央付近に開口部を有するスペーサ１７は、電極群１３の上方に配置されている。
【００７０】
非水電解質は、電極群１３に保持されている。防爆機構１８ａを備え、かつ中央付近に円形孔が開口されている封口板１８ｂは、容器１２の開口部にレーザ溶接されている。負極端子１９は、封口板１８ｂの円形孔にハーメチックシールを介して配置されている。負極１６から引き出された負極タブ２０は、負極端子１９の下端に溶接されている。一方、正極タブ（図示しない）は、正極端子を兼ねる容器１２に接続されている。
【実施例】
【００７１】
以下、本発明の実施例を図面を参照して詳細に説明する。
【００７２】
（実施例１）
＜正極の作製＞
まず、リチウムコバルト酸化物（ＬｉxＣｏＯ2；但し、Ｘは０＜Ｘ≦１である）粉末９０重量％に、アセチレンブラック５重量％と、ポリフッ化ビニリデン（ＰＶｄＦ）５重量％のジメチルフォルムアミド（ＤＭＦ）溶液とを加えて混合し、スラリーを調製した。前記スラリーを厚さが１５μｍのアルミニウム箔からなる集電体の両面に塗布した後、乾燥し、プレスすることにより、正極層が集電体の両面に担持された構造の正極を作製した。なお、正極層の厚さは、片面当り６０μｍであった。
【００７３】
＜負極の作製＞
粉末Ｘ線回折による（００２）面の面間隔（ｄ002）が０．３３５９ｎｍで、ＣｕＫα線を用いるＸ線回折測定において回折角２θが４２．８°〜４４．０°と４５．５°〜４６．６°にピークが検出されず、ＢＥＴ法による比表面積が３．４ｍ2／ｇで、ピーク強度比（Ｉ(101)／Ｉ(100)）が２．１９で、かつピーク面積比（Ｓ(101)／Ｓ(100)）が４．１５の人造黒鉛を用意した。
【００７４】
なお、（００２）面の面間隔ｄ002は、粉末Ｘ線回折スペクトルから半値幅中点法により求めた値である。この際、ローレンツ散乱等の散乱補正は、行わなかった。また、ピーク強度比（Ｉ(101)／Ｉ(100)）とピーク面積比（Ｓ(101)／Ｓ(100)）は、同様にCuKα線を用いて測定されたスペクトルから、ベースラインを差し引いた後決定した。
【００７５】
一方、ＢＥＴ法による比表面積は、以下に説明する方法で測定した。
【００７６】
（ＢＥＴ法による比表面積の測定）
測定装置には、ユアサアイオニクス製の商品名がカンタソーブを用いた。サンプル量は、０．５ｇ前後に設定し、また、試料に前処理として１２０℃−１５分の脱気を行った。
【００７７】
この人造黒鉛粉末を９５重量％と、ポリフッ化ビニリデン（ＰＶｄＦ）５重量％のジメチルフォルムアミド（ＤＭＦ）溶液とを混合し、スラリーを調製した。前記スラリーを厚さが１２μｍの銅箔からなる集電体の両面に塗布し、乾燥し、プレスすることにより、負極層が集電体に担持された構造の負極を作製した。なお、負極層の厚さは、片面当り５５μｍであった。
【００７８】
＜セパレータ＞
厚さが２５μｍの微多孔性ポリエチレン膜からなるセパレータを用意した。
【００７９】
＜非水電解液の調製＞
エチレンカーボネート（ＥＣ）とメチルエチルカーボネート（ＭＥＣ）を体積比ＥＣ：ＭＥＣが１：２になるように混合した溶媒に六フッ化リン酸リチウム（ＬｉＰＦ６）をその濃度が１モル／Ｌになるように溶解させたものに、非水電解液中のＶＣ含有量、ＤＦＡ含有量及びＰＲＳ含有量がそれぞれ２重量％、２重量％、０．２５重量％になるようにビニレンカーボネート（ＶＣ）、２，４−ジフルオロアニソール（ＤＦＡ）及び１，３−プロペンスルトン（ＰＲＳ）を添加し、これらを混合することにより非水電解液（液状非水電解質）を調製した。
【００８０】
正極活物質であるリチウムコバルト酸化物の重量が５ｇで、かつＢＥＴ法による比表面積が０．３ｍ2／ｇであることから、正極活物質表面積１ｍ2当りのＤＦＡ量は３０ｍｇであった。なお、ＢＥＴ法による比表面積の測定は、負極活物質の場合と同様な方法で行った。
【００８１】
＜電極群の作製＞
前記正極の集電体に帯状アルミニウム箔（厚さ１００μｍ）からなる正極リードを超音波溶接し、前記負極の集電体に帯状ニッケル箔（厚さ１００μｍ）からなる負極リードを超音波溶接した後、前記正極及び前記負極をその間に前記セパレータを介して渦巻き状に捲回した後、偏平状に成形し、電極群を作製した。
【００８２】
厚さが３００μｍのアルミニウムシートを厚さが５ｍｍ、幅が３０ｍｍ、高さが４８ｍｍの直方体の缶に成形し、得られた容器内に前記電極群を収納した。
【００８３】
次いで、容器内の電極群に８０℃で真空乾燥を１２時間施すことにより電極群及びアルミニウム缶に吸着している水分を除去した。
【００８４】
容器内の電極群に前記液状非水電解質を電池容量１Ａｈ当たりの量が３．４ｇとなるように注入し、封止することによって、前述した図３に示す構造を有し、厚さが５ｍｍ、幅が３０ｍｍ、高さが４８ｍｍの角形非水電解質二次電池を組み立てた。
【００８５】
この非水電解質二次電池に対し、初充放電工程として以下の処置を施した。まず、４５℃の高温環境下に２ｈ放置した後、その環境下で０．２Ｃ（１０４ｍＡ）で４．２Ｖまで定電流・定電圧充電を１５時間行った。その後、７日間に亘り２０℃で放置した。さらに２０℃の環境下で０．２Ｃで３．０Ｖまで放電し、非水電解質二次電池を製造した。得られた二次電池は、ユーザによる放電もしくは充電がなされていない使用開始前の状態にある。以下に説明する方法により使用開始前の非水電解液中のＶＣ残存量を測定し、同時に非水電解液中のＰＲＳの同定を行った。
【００８６】
（ＶＣ残存量の測定とＰＲＳの同定）
実施例１の二次電池について、前記初充放電工程後、５時間以上回路を開放して十分に電位を落ち着かせた後、Ａｒ濃度が９９．９％以上、かつ露点が−５０℃以下のグローブボックス内で分解し、電極群を取り出した。前記電極群を遠沈管につめ、ジメチルスルホキシド（ＤＭＳＯ）−ｄ6を加えて密封し、前記グローブボックスより取り出し、遠心分離を行った。その後、前記グローブボックス内で、前記遠沈管から前記電解液と前記ＤＭＳＯ−ｄ6の混合溶液を採取した。前記混合溶媒を５ｍｍφのＮＭＲ用試料管に０．５ｍｌ程度入れ、ＮＭＲ測定を行った。前記ＮＭＲ測定に用いた装置は日本電子株式会社製ＪＮＭ−ＬＡ４００ＷＢであり、観測核は1Ｈ、観測周波数は４００ＭＨｚ、ジメチルスルホキシド（ＤＭＳＯ）−ｄ6中に僅かに含まれる残余プロトン信号を内部基準として利用した（２．５ｐｐｍ）。測定温度は２５℃とした。1ＨＮＭＲスペクトルではＥＣに対応するピークが４．５ｐｐｍ付近、ＶＣに対応するピークが７．７ｐｐｍ付近に観測された。なお、ＰＲＳに対応するピークは、５．１ｐｐｍ付近、７．０５ｐｐｍ付近及び７．２ｐｐｍ付近に観測された。これらの結果から、初充放電工程後の実施例１の二次電池に存在する非水溶媒中にＶＣとＰＲＳが含まれていることを確認できた。
【００８７】
また、観測周波数を１００ＭＨｚとし、ジメチルスルホキシド（ＤＭＳＯ）−ｄ6（３９．５ｐｐｍ）を内部基準物質として13ＣＮＭＲ測定を行ったところ、ＥＣに対応するピークが６６ｐｐｍ付近、ＶＣに対応するピークが１３３ｐｐｍ付近、ＰＲＳに対応するピークが７４ｐｐｍ付近と１２４ｐｐｍ付近と１４０ｐｐｍ付近に観測され、この結果からも、初充放電工程後の実施例１の二次電池に存在する非水溶媒中にＶＣとＰＲＳが含まれていることを確認できた。
【００８８】
さらに、1ＨＮＭＲスペクトルにおいて、ＥＣのＮＭＲ積分強度に対するＶＣのＮＭＲ積分強度の比を求めることにより、非水電解液中のＶＣ含有量を算出し、その結果を下記表１に示す。
【００８９】
（実施例２〜５及び比較例２）
組立て時の非水電解液中のＶＣ含有量を変えることにより使用開始時の非水電解液中のＶＣ残存量を下記表１に示すように設定すること以外は、前述した実施例１で説明したのと同様にして非水電解質二次電池を製造した。
【００９０】
（比較例１）
負極活物質として、粉末Ｘ線回折による（００２）面の面間隔（ｄ002）が０．３３７２ｎｍで、ＣｕＫα線を用いるＸ線回折測定において回折角２θが４２．８°〜４４．０°と４５．５°〜４６．６°にピークが検出されず、ＢＥＴ法による比表面積が２．０ｍ2／ｇで、ピーク強度比（Ｉ(101)／Ｉ(100)）が１．４７で、かつピーク面積比（Ｓ(101)／Ｓ(100)）が４．４５の人造黒鉛を用いること以外は、前述した実施例１で説明したのと同様にして非水電解質二次電池を製造した。
【００９１】
（実施例６〜１０及び比較例３〜４）
非水電解液中のＤＦＡ含有量を変更することにより正極活物質表面積１ｍ2当りのＤＦＡ量を下記表１に示すように変更すること以外は、前述した実施例１で説明したのと同様にして非水電解質二次電池を製造した。
【００９２】
（実施例１１〜１４）
非水電解液中のＰＲＳ含有量を下記表１に示すように変更すること以外は、前述した実施例１で説明したのと同様にして非水電解質二次電池を製造した。
【００９３】
得られた実施例１〜１４及び比較例１〜４の二次電池について、以下に説明する条件で充電高温貯蔵特性と、４５℃環境下での充放電サイクル時の容量維持率とを測定し、その結果を下記表１に示す。
【００９４】
（充電高温貯蔵特性）
各二次電池について、初充放電工程として、室温で０．２Ｃ（１３０ｍＡ）で４．２Ｖまで定電流・定電圧充電を１５時間行い、その後、室温で０．２Ｃで３．０Ｖまで放電した。
【００９５】
次に、充電レート１Ｃ、充電終止電圧４．２Ｖで充電し、温度８０℃の環境中において１２０時間保存した後の電池容器の厚みを測定し、下記式より保存中の電池容器の厚み変化率を求めた。
【００９６】
｛（ｔ1−ｔ0）／ｔ0｝×１００（％）          
但し、前記ｔ0は、保存直前の電池容器厚さで、前記ｔ1は、保存１２０時間後の電池容器厚さを示す。
【００９７】
２）４５℃環境下での２００サイクル後の容量維持率
１Ｃの電流での４．２Ｖ定電流・定電圧充電を３時間行った後、１Ｃの電流での３．０Ｖまで放電する充放電サイクルを４５℃の環境下で繰り返し、最大放電容量と２００サイクル後の容量維持率を測定し、その結果を下記表１に併記する。なお、２００サイクル後の容量維持率は、１サイクル目の放電容量を１００％とした時の値である。
【表１】
0004690643.tif 000003
【００９８】
表１から明らかなように、使用開始時の非水電解質中のＶＣの含有量が０．６重量％以下であり、かつ正極活物質表面積１ｍ2当りのＤＦＡ量が１〜５０ｍｇの範囲内である実施例１〜１４の二次電池は、充電状態で高温環境下に貯蔵した際の膨れが比較例２の二次電池（ＶＣ残存量が０．６重量％を超える）及び比較例３の二次電池（ＤＦＡ無添加）に比較して小さく、かつ比較例１の二次電池（ＶＣ残存量が０）と比較例４の二次電池（活物質表面積１ｍ2当りのＤＦＡ量が３０ｍｇを超える）に比較して充放電サイクル寿命が長いことが理解できる。
【００９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１００】
【図１】本発明に係る非水電解質二次電池の一実施形態である薄型非水電解質二次電池を示す斜視図。
【図２】図１の非水電解質二次電池を厚さ方向に切断した部分断面図。
【図３】本発明に係る非水電解質二次電池の一実施形態である角形非水電解質二次電池を示す部分切欠斜視図。
【符号の説明】
【０１０１】
１…容器本体、２…電極群、３…正極、４…負極、５…セパレータ、６…蓋板、７…外部保護層、８…内部保護層、９…金属層、１０…正極端子、１１…負極端子。
【図１】
0004690643.tif 000004
【図２】
0004690643.tif 000005
【図３】
0004690643.tif 000006